(57)【要約】本発明は、触感及び人体内での着用感に優れ、シリコンバッグの厚さに偏差がないので、シェルの全ての部位において物性及び応力偏差が除去されて、長期間着用した時に生じ得る応力集中現象を最小化すると共に、疲労破裂に対する抵抗力を高めて、シリコンバッグの安全性及び寿命を極大化することを提供するように、シリコンシェルからなるシリコンバッグにおいて、様々な角度に向かうシリコンの流れを制御して、前記シリコンシェルが全体的に均一な厚さをなす耐久性が向上したシェルを有するラウンド型またはアナトミカル型のシリコンバッグを提供し、バッグ形状を有するモールド体にシリコン溶液をコーティングして乾燥装置内で乾燥させることで、シリコンバッグのシリコンシェルをなすように製造するシリコンバッグの製造方法において、前記乾燥装置の内部空間に前記モールド体を固定するようにジグが形成され、前記ジグは、前記モールド体を固定した後、水平状態を維持してから回転運動及び様々な角度に傾き運動しながら、シリコンの流れ性を用いて前記シリコンシェルの厚さを均一に調節するように形成されるシリコン厚さ調節ステップを含む、耐久性が向上したシェルを有するラウンド型またはアナトミカル型のシリコンバッグの製造方法を提供する。【選択図】図９
2013537059.tif 000002
【特許請求の範囲】
【請求項１】
シリコンシェルからなるシリコンバッグにおいて、
様々な角度に向かうシリコンの流れを制御して、前記シリコンシェルが全体的に均一な厚さをなすことを特徴とする、耐久性が向上したシェルを有するラウンド型またはアナトミカル型のシリコンバッグ。
【請求項２】
前記シリコンバッグは、前記シリコンシェルの最も厚い部分の平均厚さと最も薄い部分の平均厚さとの偏差が１〜１５％である、全体的に均一な厚さをなすことを特徴とする、請求項１に記載の耐久性が向上したシェルを有するラウンド型またはアナトミカル型のシリコンバッグ。
【請求項３】
バッグ形状を有するモールド体にシリコン溶液をコーティングして乾燥装置内で乾燥させることで、シリコンバッグのシリコンシェルをなすように製造するシリコンバッグの製造方法において、
前記乾燥装置の内部空間に前記モールド体を固定するようにジグが形成され、前記ジグは、前記モールド体を固定した後、水平状態を維持してから回転運動及び様々な角度に傾き運動しながら、シリコンの流れ性を用いて前記シリコンシェルの厚さを均一に調節するように形成されるシリコン厚さ調節ステップを含んでなることを特徴とする、耐久性が向上したシェルを有するラウンド型またはアナトミカル型のシリコンバッグの製造方法。
【請求項４】
前記シリコン厚さ調節ステップにおいて、前記乾燥装置のジグは、モールド体を同一水平線上で持続的に回転させながら、前後及び左右、その他の四方に向かって設定された角度だけ傾いて周期的または非周期的に傾き運動が可能なように形成されることを特徴とする、請求項３に記載の耐久性が向上したシェルを有するラウンド型のシリコンバッグの製造方法。
【請求項５】
前記シリコン厚さ調節ステップにおいて、前記乾燥装置のジグは、モールド体が水平状態を維持するように固定しながら、前後及び左右方向、その他の四方に向かって設定された角度だけ傾いて周期的または非周期的に傾き運動が可能なように形成されることを特徴とする、請求項３に記載の耐久性が向上したシェルを有するラウンド型のシリコンバッグの製造方法。
【請求項６】
前記シリコン厚さ調節ステップにおいて、前記乾燥装置のジグは、それ自体が回転角度１〜３６０°の範囲で回転し、回転変位において１〜１８０°の範囲内で設定された角度ごとに一定時間一時停止することを繰り返しながら持続的に回転するように形成され、ジグ変位することをさらに含んでなることを特徴とする、請求項３に記載の耐久性が向上したシェルを有するラウンド型またはアナトミカル型のシリコンバッグの製造方法。
【請求項７】
前記シリコン厚さ調節ステップにおいて、前記乾燥装置のジグは、モールド体を四方のいずれか一方に向かって一定の角度に傾けて、偏重した状態でモールド体を同一水平線上で持続的に回転させながら、前後及び左右、その他の四方に向かって設定された角度だけ傾いて周期的または非周期的に傾き運動が可能なように形成されることを特徴とする、請求項３に記載の耐久性が向上したシェルを有するアナトミカル型のシリコンバッグの製造方法。
【請求項８】
前記シリコン厚さ調節ステップにおいて、前記乾燥装置のジグは、モールド体を四方のいずれか一方に向かって一定の角度に傾けて、偏重した状態でモールド体が回転せず、前後及び左右、その他の四方に向かって設定された角度だけ傾いて周期的または非周期的に傾き運動が可能なように形成されることを特徴とする、請求項３に記載の耐久性が向上したシェルを有するアナトミカル型のシリコンバッグの製造方法。
【請求項９】
前記乾燥装置のジグは、モールド体を偏重させようとする方向に向かって、水平面を基準に１０〜６０°に傾くことを特徴とする、請求項７又は８に記載の耐久性が向上したシェルを有するアナトミカル型のシリコンバッグの製造方法。
【請求項１０】
前記シリコンバッグの製造方法は、
十分な量のシリコン溶液が満たされた容器にバッグ形状のモールド体を投入して浸したり、前記モールド体にシリコン溶液をスプレーしてコーティングするシリコン溶液コーティングステップと、
シリコン溶液がコーティングされた前記モールド体を乾燥装置の内部のジグ上に固定し、前記ジグが作動して前記シリコンシェルの厚さを均一に調節及び乾燥させるシリコン厚さ調節ステップと、
前記乾燥装置の内部に備えられた遮断部材を通じて上／下部空間をそれぞれ形成するように区画し、微細噴霧器を通じて前記シリコンシェルに有機化学溶液を噴霧するシリコンエッチングステップと、
前記シリコンシェルを形状化するように硬化させるシリコン硬化ステップと、
前記シリコンシェルの下端部に穴を形成した後、前記モールド体から前記シリコンシェルを脱去するモールド分離ステップと、
前記シリコンシェルの内部空間を外部から閉鎖するように前記穴にパッチ部を付着し、内部空間に充填物を注入させるバッグ形成ステップと、を含んでなることを特徴とする、請求項３ないし８のいずれかに記載の耐久性が向上したシェルを有するラウンド型またはアナトミカル型のシリコンバッグの製造方法。
【請求項１１】
前記乾燥装置は、送風機を通じて上下及び左右の四方から乾燥風を均一に送風するように形成し、上／下部空間の温度をそれぞれ異なるように調節できるように上下温度偏差を設定することをさらに含んでなることを特徴とする、請求項１０に記載の耐久性が向上したシェルを有するラウンド型またはアナトミカル型のシリコンバッグの製造方法。
【請求項１２】
前記乾燥装置は、送風機の風量及び風速を調節して前記シリコンシェルの乾燥速度を制御するので、前記シリコンシェルの全般的な厚さを調節できるようになされることを特徴とする、請求項１０に記載の耐久性が向上したシェルを有するラウンド型またはアナトミカル型のシリコンバッグの製造方法。
【請求項１３】
前記シリコンエッチングステップでの有機化学溶液は、キシレン、トルエン、ベンゼン、サイクリック芳香族化合物のうち少なくともいずれか一つからなることを特徴とする、請求項１０に記載の耐久性が向上したシェルを有するラウンド型またはアナトミカル型のシリコンバッグの製造方法。
【請求項１４】
前記シリコンエッチングステップでの前記微細噴霧器は、乾燥時に前記シリコンシェルの下端部から厚くなることを防止するように、前記乾燥装置の下部空間において前記シリコンシェルを均一に噴霧できる位置に少なくとも一つ以上が形成されることを特徴とする、請求項１０に記載の耐久性が向上したシェルを有するラウンド型またはアナトミカル型のシリコンバッグの製造方法。
【請求項１５】
前記乾燥装置は、前記微細噴霧器で噴霧する有機化学溶液の濃度を状況に応じて調節できるように形成されることを特徴とする、請求項１０に記載の耐久性が向上したシェルを有するラウンド型またはアナトミカル型のシリコンバッグの製造方法。
【請求項１６】
前記乾燥装置は、送風機から送風する乾燥風の方向を調節して、前記微細噴霧器で噴霧する有機化学溶液の揮散方向を変更及び調整できるように形成されることを特徴とする、請求項１０に記載の耐久性が向上したシェルを有するラウンド型またはアナトミカル型のシリコンバッグの製造方法。
【請求項１７】
前記シリコン溶液コーティングステップと前記シリコン硬化ステップとの間には、前記モールド体にコーティングされたシリコン溶液を、高圧のエアーノズルにより吹いて、前記モールド体の形状に沿って完全に付着させるエアー噴射ステップをさらに含んでなることを特徴とする、請求項１０に記載の耐久性が向上したシェルを有するラウンド型またはアナトミカル型のシリコンバッグの製造方法。
【発明の詳細な説明】
【技術分野】
【０００１】
本発明は、耐久性が向上したシェルを有するラウンド型またはアナトミカル型のシリコンバッグ及びその製造方法に係り、より詳細には、前方に緩やかな曲面をなすシリコンバッグの外皮が薄くて且つ同一の厚さを形成するように製造することにより、触感及び人体内での有効性に優れ、シリコンバッグの全体的な強度を左右するバッグの外皮の厚さ偏差を除去して、長期間の使用によって発生する応力集中現象を最小化すると共に、疲労破裂に対する抵抗力を高めて、シリコンバッグの安全性及び寿命を極大化することができる耐久性が向上したシェルを有するラウンド型またはアナトミカル型のシリコンバッグ及びその製造方法に関する。
【背景技術】
【０００２】
一般に、シリコンバッグは、整形（ｃｏｓｍｅｔｉｃ  ｓｕｒｇｅｒｙ）などの様々な目的で人体内に挿入するもので、代表的な人工乳腺バッグは、疾病及び事故による乳房欠損に対する再建と、美容及び奇形による整形を目的とし、立体的、解剖学的には器官又は組織の代替を目的として使用される。
【０００３】
このような人工乳腺バッグは、人工臓器（ａｒｔｉｆｉｃｉａｌ  ｏｒｇａｎｓ、生体の臓器を代用するために作られた装置）にも使用可能なシリコンで作られた外皮（以下、‘シェル’という。）の内部に十分な量の充填物が充填されたもので、充填物の種類は、食塩水（ｓａｌｉｎｅ）、ハイドロジェル（ｈｙｄｒｏ−ｇｅｌ）及びシリコンジェル（ｓｉｌｉｃｏｎｅ  ｇｅｌ）に分けられ、このようなそれぞれの充填物によって製品として分けることができ、製品の全体的な形状によって、円形のラウンド型（ｒｏｕｎｄ  ｔｙｐｅ）及び滴型のアナトミカル型（ａｎａｔｏｍｉｃａｌ  ｔｙｐｅ）の製品に分けられ、製品の表面状態によってスムースタイプ（ｓｍｏｏｔｈ  ｔｙｐｅ）及びテクスチャードタイプ（ｔｅｘｔｕｒｅ  ｔｙｐｅ）の製品に分けることができる。
【０００４】
ここで、食塩水人工乳腺バッグは、シリコン（ポリジメチルシロキサン（ＰＤＭＳ）とポリジフェニルシロキサン及びポリオルガノシロキサンで構成される）シェルの内部に食塩水が注入された形態、または食塩水を注入できる形態の人工乳腺バッグであって、構造的にシリコンシェルとバルブで構成されている。
【０００５】
しかし、食塩水人工乳腺バッグは、滅菌された食塩水を充填物として使用するので、破裂後にも充填物の体内漏れに対する安全性の保障と、食塩水の充填量の調節によって乳房の体積変化が可能であるという長所があるが、施術後の触感が他の人工乳腺バッグに比べて著しく低下し、シェルの耐久性が弱いという短所があった。
【０００６】
また、ハイドロジェル人工乳腺バッグは、食塩水人工乳腺バッグと同様にシェルの内部に単糖類及び多糖類で構成されたハイドロジェルが充填された形態のバッグであって、バッグの破裂によって充填物が体内に流出する場合、充填物が人体に吸収されたり、人体から排泄されることが可能であるという原理で開発された製品である。
【０００７】
しかし、ハイドロジェル人工乳腺バッグは、長期間の使用に対する安全性が立証されておらず、挿入後に、時間の経過に伴う体積変化が大きく、シワの発生可能性が大きく、且つシリコン人工乳腺バッグに比べて不自然な感じを与えるという問題がある。そのため、現在、安全性の立証問題によって市場で流通されていない実情である。
【０００８】
そして、シリコンジェル人工乳腺バッグは、シェルの内部に適当な粘度のシリコンジェルが充填された形態であって、製品の耐久性及び触感が食塩水人工乳腺バッグに比べて非常に優れているので、現在の市場販売において支配的な位置にあり、一時、安全性の立証問題のため米国食品医薬品局（ＦＤＡ）では使用を制限したことがあるが、２００６年度に再び使用を公式的に許容した。
【０００９】
シリコン人工乳腺バッグの開発歴史は、１世代型バッグ、２世代型バッグ、３世代型バッグの順に開発されてきた。これに関する具体的な説明は、次の通りである。
【００１０】
まず、１世代型のシリコン人工乳腺バッグは、１９６０年代中期から１９７０年代中期まで販売された製品であって、１９６１年度にＣｒｏｎｉｎとＧｅｒｏｗによって初めて開発され、厚いシェル、滑らかな表面タイプ、高い粘度のシリコンジェルの使用に要約することができる。このバッグは、ジェルの流出（ｇｅｌ  ｂｌｅｅｄ）及びカプセル拘縮（ｃａｐｓｕｌａｒ  ｃｏｎｔｒａｃｔｕｒｅ）を誘発させたが、厚いシェルの使用によって破裂速度は低い方であった。
【００１１】
次に、２世代型のシリコン人工乳腺バッグは、１９７０年代中期から１９８０年代中期まで販売された製品であって、より柔らかい感触のために薄いシェルと低い粘度のシリコンジェル充填物を使用し、１世代型バッグに比較したとき、類似するジェル流出量、高い破裂率及び低い拘縮発生率が特徴であった。
【００１２】
次に、３世代型のシリコン人工乳腺バッグは、１９８０年代中期から現在まで販売されている製品であって、ジェルの流出を遮断するためにジェル流出遮断層（ｂａｒｒｉｅｒ  ｌａｙｅｒ）を使用し、２世代型バッグに比べて、厚いシェルと高い粘度のシリコンジェルが使用された形態であり、カプセル拘縮を減少させるために粗い表面の製品が開発された。
【００１３】
このような人工乳腺バッグは、図１に示すように、いずれもシェル１と充填物２及びパッチ接合部位（以下、パッチ部６という）で構成される。
【００１４】
しかし、従来の人工乳腺バッグをなす構成のうちシェル１は、ほとんどが浸漬技法またはスプレー方式を通じて製造するが、浸漬方法またはスプレー方式を通じてシェル１を製造する場合、モールドをシリコン溶液に浸したり、モールドにシリコン溶液をスプレーした後、乾燥する過程で、シリコン液体が重力の影響を受けて下方に続けて流れることから、乾燥した後のシェル１の形状が、図２でのように、下方に行くほど次第に厚くなる。特に、シェルの側面縁部（当該業界では、通常、Ｒａｄｉｕｓ部位といい、側面部の曲面をなす縁部である。）は、シェルの全体厚さに比べて非常に薄くなり、シェルの上、下側部の厚さと比較して非常に大きい厚さの偏差が発生する。
【００１５】
このようなシェルの各部位別の厚さ偏差は、物性及び応力（せん断応力、垂直応力、ねじり応力）上の偏差を誘発させ、このような物性及び応力の偏差は、与えられる外部圧力に対してシェルの全ての部位での同一の弾性伸長を提供しないため、シェルのような弾性体において高い圧力及び繰り返される疲労に対して相対的に脆弱な部位を誘発させる。
【００１６】
このように、応力による相対的な脆弱部位である応力集中部位７を有した人工乳腺バッグは、耐久力に限界点を有するようになり、疲労によって寿命が低下し、結局、破裂するという問題点があった。
【００１７】
上記のようなシェルの耐久力の低下の問題を解決するために、様々な技術が開示されている。米国登録特許ＵＳ６６０５１１６Ｂ２では、シェルの縁部が薄いため発生するシェルの耐久力の低下の問題のために、シェルの縁部をシェルの他の部分に比べて厚く形成したバッグ及びその方法について記述している。
【００１８】
また、米国公開特許ＵＳ２０１１／００４６７２９Ａ１においても同様に、シェルの縁部が薄いため発生するシェルの耐久力の低下の問題のために、シェルの縁部をシェルの他の部分に比べて厚く形成したバッグ及びその方法について記述している。
【００１９】
しかし、上記の従来技術のバッグは、縁部が他の部分に比べて厚くなり、これによってシェルの縁部の物性が他の部分に比べて強い物性を形成するが、依然として、シェルの各部分別の厚さ及び物性上の偏差を有するようになる。すなわち、シェルの縁部を補強することによって、その隣接部分の厚さ及び物性の偏差が発生するため、依然として、応力集中部位が発生して耐久力が低下する構造であることは自明である。
【００２０】
また、米国公開特許ＵＳ２０１０／０１７８４１４Ａ１では、シェルを製造する過程において、シリコン溶液を乾燥する過程の中、シリコン溶液が付いているモールドを回転させる方法を適用させてシェルを製造する方法及びその装置について記述している。
【００２１】
より詳細には、上記の従来技術は、シリコン溶液を乾燥する過程の中、シリコン溶液が付いているモールドを、水平面と一定の角度だけ傾斜した軸を中心に持続的に回転させることによって、シリコン溶液の流れ方向を変化させ、シリコン溶液の動きを制御する方法である。これによって、シリコン溶液をモールドに均一に分配させ、より均一な厚さのシェルを提供する方法である。
【００２２】
しかし、上記の回転方式を用いた従来技術は、回転せずにシェルを製造する従来の技術と比較して、図３でのように、シェル１の上側と下側間の厚さ偏差及び側面縁部の厚さ偏差を一部減少させることができるが、図３で示すように、シェルの全ての部位での厚さ偏差を完全に除去することは不可能である。
【００２３】
これは、流動学的観点において、各部分の傾きが異なるモールドの立体的構造を計算に入れてない製造方法で、流動学的観点において、各部分の傾きが異なるモールドの立体的構造によって、モールドの各部分でシリコン溶液の流れ速度に差が発生する。そのため、シェルの上側部分が下側部分よりも厚くなり、モールドの立体的構造によるシェルの各部位別の厚さ偏差が発生する。
【００２４】
また、回転速度及びシリコン溶液の粘度に応じては、回転軸を基準にモールドが持続的に回転することによって、シリコン溶液の回転軸からの離隔距離によるモールド上の各部位でのシリコン溶液の流れ速度上の偏差が発生し得るため、回転軸を中心にシェルの厚さが厚くなることがあるという短所を有している。
【００２５】
そして、このような厚さの偏差は、製品のサイズが大きくなるほど、使用されるモールドの表面積が広くなるため、さらに増加することになる。
【００２６】
実際的に従来の回転方式によって製造されたラウンド型のシェル１は、図３の（ａ）でのように、シェル１の上側部位の厚さがシェル１の下側部位の厚さよりも厚く製造される。また、図３の（ｂ）でのように、アナトミカル型のシェル１を製造する場合には、ラウンド型のケースと同様に、上側部分が下側部分よりも厚く、左右が非対称的なモールドの立体的構造によって、上側の傾斜面部分の片側部分が全般的に非常に薄く、反対側は非常に厚い厚さをなす厚さの偏差が発生するため、依然として、応力によって相対的に脆弱な応力集中部位７がシェル１上に発生し、使用時、耐久力の限界による疲労のため破裂する恐れが大きいという従来の問題を解決できないまま使用されている実情である。
【発明の概要】
【発明が解決しようとする課題】
【００２７】
本発明は、上記のような問題点を解決するためのもので、シリコンバッグの外形をなすシリコンシェルが全般的に均一な厚さを形成するように厚さの偏差を除去することによって、物性及び応力の偏差を除去して、応力集中現象を最小化し、疲労破裂に対する抵抗力を極大化すると共に、シリコンバッグを長期間使用しても製品の変形や損傷がないので、信頼度を高め、安全性及び寿命を極大化することができる、耐久性が向上したシェルを有するラウンド型またはアナトミカル型のシリコンバッグ及びその製造方法を提供することに、その目的がある。
【００２８】
さらに、本発明は、前方に向かって緩やかな曲面をなすと共に、シリコンバッグの厚さが同一で且つ薄いので、触感及び人体内での着用感に優れるので、製品の質的向上を図ることができる、耐久性が向上したシェルを有するラウンド型またはアナトミカル型のシリコンバッグ及びその製造方法を提供するためのものである。
【００２９】
また、本発明は、既存に手作業でしか行えなかったほとんどの工程を自動化するので、人件費の節減及び作業の便宜性を図ることは勿論、品質の再現性を達成し、製品の質的向上を極大化することができる、耐久性が向上したシェルを有するラウンド型またはアナトミカル型のシリコンバッグ及びその製造方法を提供するためのものである。
【課題を解決するための手段】
【００３０】
本発明が提案する耐久性が向上したシェルを有するラウンド型またはアナトミカル型のシリコンバッグは、シリコンシェルからなるシリコンバッグにおいて、様々な角度に向かうシリコンの流れを制御して、前記シリコンシェルが全体的に均一な厚さをなして構成される。
【００３１】
前記シリコンバッグは、前記シリコンシェルの最も厚い部分の平均厚さと最も薄い部分の平均厚さとの偏差が１〜１５％である、全体的に均一な厚さをなすように形成される。
【００３２】
そして、本発明が提案する耐久性が向上したシェルを有するラウンド型またはアナトミカル型のシリコンバッグの製造方法は、バッグ形状を有するモールド体にシリコン溶液をコーティングして乾燥装置内で乾燥させることで、シリコンバッグのシリコンシェルをなすように製造するシリコンバッグの製造方法において、前記乾燥装置の内部空間に前記モールド体を固定するようにジグが形成され、前記ジグは、前記モールド体を固定した後、水平状態を維持してから回転運動及び様々な角度に傾き運動しながら、シリコンの流れ性を用いて前記シリコンシェルの厚さを均一に調節するように形成されるシリコン厚さ調節ステップを含んでなる。
【００３３】
上記において本発明が提案する耐久性が向上したシェルを有するラウンド型のシリコンバッグの製造方法は、前記シリコン厚さ調節ステップにおいて、前記乾燥装置のジグは、モールド体を同一水平線上で持続的に回転させながら、前後及び左右、その他の四方に向かって設定された角度だけ傾いて周期的または非周期的に傾き運動が可能なように形成される。
【００３４】
また、前記シリコン厚さ調節ステップにおいて、前記乾燥装置のジグは、モールド体が水平状態を維持するように固定しながら、前後及び左右方向、その他の四方に向かって設定された角度だけ傾いて周期的または非周期的に傾き運動が可能なように形成することが可能である。
【００３５】
そして、本発明の耐久性が向上したシェルを有するラウンド型またはアナトミカル型のシリコンバッグの製造方法は、前記シリコン厚さ調節ステップにおいて、前記乾燥装置のジグは、それ自体が回転角度１〜３６０°の範囲で回転し、回転変位において１〜１８０°の範囲内で設定された角度ごとに一定時間一時停止することを繰り返しながら持続的に回転するように形成され、ジグ変位することをさらに含んで構成することも可能である。
【００３６】
上記において本発明が提案する耐久性が向上したシェルを有するアナトミカル型のシリコンバッグの製造方法は、前記シリコン厚さ調節ステップにおいて、前記乾燥装置のジグは、モールド体を四方のいずれか一方に向かって一定の角度に傾けて、偏重した状態でモールド体を同一水平線上で持続的に回転させながら、前後及び左右、その他の四方に向かって設定された角度だけ傾いて周期的または非周期的に傾き運動が可能なように形成される。
【００３７】
また、上記において本発明が提案する耐久性が向上したシェルを有するアナトミカル型のシリコンバッグの製造方法は、前記シリコン厚さ調節ステップにおいて、前記乾燥装置のジグは、モールド体を四方のいずれか一方に向かって一定の角度に傾けて、偏重した状態でモールド体が回転せず、前後及び左右、その他の四方に向かって設定された角度だけ傾いて周期的または非周期的に傾き運動が可能なように形成することも可能である。
【００３８】
前記乾燥装置のジグは、モールド体を偏重させようとする方向に向かって、水平面を基準に１０〜６０°に傾く。
【００３９】
そして、前記シリコンバッグの製造方法は、十分な量のシリコン溶液が満たされた容器にバッグ形状のモールド体を投入して浸したり、前記モールド体にシリコン溶液をスプレーしてコーティングするシリコン溶液コーティングステップと；シリコン溶液がコーティングされた前記モールド体を乾燥装置の内部のジグ上に固定し、前記ジグが作動して前記シリコンシェルの厚さを均一に調節及び乾燥させるシリコン厚さ調節ステップと；前記乾燥装置の内部に備えられた遮断部材を通じて上／下部空間をそれぞれ形成するように区画し、微細噴霧器を通じて前記シリコンシェルに有機化学溶液を噴霧するシリコンエッチングステップと；前記シリコンシェルを形状化するように硬化させるシリコン硬化ステップと；前記シリコンシェルの下端部に穴を形成した後、前記モールド体から前記シリコンシェルを脱去するモールド分離ステップと；前記シリコンシェルの内部空間を外部から閉鎖するように前記穴にパッチ部を付着し、内部空間に充填物を注入させるバッグ形成ステップと；を含んでなる。
【００４０】
また、前記乾燥装置は、送風機を通じて上下及び左右の四方から乾燥風を均一に送風するように形成し、上／下部空間の温度をそれぞれ異なるように調節できるように上下温度偏差を設定することをさらに含んで構成することも可能である。
【００４１】
前記乾燥装置は、送風機の風量及び風速を調節して前記シリコンシェルの乾燥速度を制御するので、前記シリコンシェルの全般的な厚さを調節できるようになされる。
【００４２】
前記シリコンエッチングステップでの有機化学溶液は、キシレン、トルエン、ベンゼン、サイクリック芳香族化合物のうち少なくともいずれか一つからなる。
【００４３】
前記シリコンエッチングステップでの前記微細噴霧器は、乾燥時に前記シリコンシェルの下端部から厚くなることを防止するように、前記乾燥装置の下部空間において前記シリコンシェルを均一に噴霧できる位置に少なくとも一つ以上が形成される。
【００４４】
前記乾燥装置は、前記微細噴霧器で噴霧する有機化学溶液の濃度を状況に応じて調節できるように形成される。
【００４５】
前記乾燥装置は、送風機から送風する乾燥風の方向を調節して、前記微細噴霧器で噴霧する有機化学溶液の揮散方向を変更及び調整できるように形成される。
【００４６】
また、前記シリコン溶液コーティングステップと前記シリコン硬化ステップとの間には、前記モールド体にコーティングされたシリコン溶液を、高圧のエアーノズルにより吹いて、前記モールド体の形状に沿って完全に付着させるエアー噴射ステップをさらに含んでなることも可能である。
【発明の効果】
【００４７】
本発明に係る耐久性が向上したシェルを有するラウンド型またはアナトミカル型のシリコンバッグ及びその製造方法によれば、バッグの外形をなすシリコンシェルが全体的に厚さの偏差がない均一な厚さのシェルを形成することによって、物性及び応力の偏差を除去して、応力集中現象を最小化し、疲労破裂に対する抵抗力を極大化すると共に、長期間バッグを使用しても製品の変形や損傷がないので、製品の寿命を極大化し、安全性が高くて製品の使用に対する信頼度を高めることができる効果を得る。
【００４８】
さらに、本発明に係る耐久性が向上したシェルを有するラウンド型またはアナトミカル型のシリコンバッグ及びその製造方法は、ラウンド型及びアナトミカル型のようなそれぞれの製品の形状及び製品のサイズ別に対応してモールド体にシリコン溶液をコーティング及び乾燥させてシェルを製造するので、製品の様々な形状及び大きさと関係なく、常に均一な厚さを有するラウンド型またはアナトミカル型のシリコンバッグを製造することができる効果がある。
【００４９】
また、本発明に係る耐久性が向上したシェルを有するラウンド型またはアナトミカル型のシリコンバッグ及びその製造方法は、バッグが前方に緩やかな曲面をなし、厚さが同一で且つ薄いので、触感及び人体内での着用感に優れ、製品の質的向上を図ることができる効果がある。
【００５０】
また、本発明に係る耐久性が向上したシェルを有するラウンド型またはアナトミカル型のシリコンバッグ及びその製造方法は、シリコンシェルを形成する全般的な製造過程を自動化するので、生産性の向上、人件費の節減及び作業の便宜性を図ることは勿論、品質の再現性を達成し、製品の質的向上を極大化することができる効果がある。
【００５１】
また、本発明に係る耐久性が向上したシェルを有するラウンド型またはアナトミカル型のシリコンバッグ及びその製造方法は、バッグの形状をなすモールド体の表面上にシリコン溶液を完全に付着させた後に乾燥させるので、密着性を高めることによって、乾燥時にモールド体からシリコンシェルが浮き上がる現象を防止し、正確に規格化されたサイズに形成させて製品の品質向上を図ることができる効果がある。
【図面の簡単な説明】
【００５２】
【図１】従来のシリコンバッグの構成を概略的に示す断面例示図である。
【図２】（ａ），（ｂ）は、それぞれ従来の単純乾燥方式によって製造されたラウンド型とアナトミカル型のシリコンバッグを概略的に示す断面例示図である。
【図３】（ａ），（ｂ）は、それぞれ従来の回転乾燥方式によって製造されたラウンド型とアナトミカル型のシリコンバッグを概略的に示す断面例示図である。
【図４】（ａ），（ｂ）は、それぞれ本発明に係るラウンド型とアナトミカル型のシリコンバッグを示す断面例示図である。
【図５】（ａ），（ｂ）は、それぞれ本発明のラウンド型のシリコンバッグにおいて、シリコン厚さ調節ステップのジグの使用状態を示す例示図である。
【図６】本発明に係るラウンド型とアナトミカル型のシリコンバッグにおいて、ジグ変位の使用状態を示す例示図である。
【図７】（ａ），（ｂ）は、それぞれ本発明に係るアナトミカル型のシリコンバッグにおいて、シリコン厚さ調節ステップのジグの使用状態を示す例示図である。
【図８】本発明に係る一実施例を示すブロック図である。
【図９】本発明に係る一実施例を示す工程図である。
【図１０】本発明に係る一実施例のシリコンバッグを示す断面例示図である。
【図１１】本発明に係る他の実施例を示すブロック図である。
【発明を実施するための形態】
【００５３】
本発明は、シリコンシェルからなるシリコンバッグにおいて、様々な角度に向かうシリコンの流れを制御して、前記シリコンシェルが全体的に均一な厚さをなす、耐久性が向上したシェルを有するラウンド型またはアナトミカル型のシリコンバッグを技術構成の特徴とする。
【００５４】
また、前記シリコンバッグは、前記シリコンシェルの最も厚い部分の平均厚さと最も薄い部分の平均厚さとの偏差が１〜１５％である全体的に均一な厚さをなす、耐久性が向上したシェルを有するラウンド型またはアナトミカル型のシリコンバッグを技術構成の特徴とする。
【００５５】
また、本発明は、バッグの形状を有するモールド体にシリコン溶液をコーティングして乾燥装置内で乾燥させることで、シリコンバッグのシリコンシェルをなすように製造するシリコンバッグの製造方法において、前記乾燥装置の内部空間に前記モールド体を固定するようにジグが形成され、前記ジグは、前記モールド体を固定した後、水平状態を維持してから回転運動及び様々な角度に傾き運動しながら、シリコンの流れ性を用いて前記シリコンシェルの厚さを均一に調節するように形成されるシリコン厚さ調節ステップを含んでなる、耐久性が向上したシェルを有するラウンド型またはアナトミカル型のシリコンバッグの製造方法を技術構成の特徴とする。
【００５６】
また、前記シリコン厚さ調節ステップにおいて、前記乾燥装置のジグは、モールド体を同一水平線上で持続的に回転させながら、前後及び左右、その他の四方に向かって設定された角度だけ傾いて周期的または非周期的に傾き運動が可能なように形成される、耐久性が向上したシェルを有するラウンド型のシリコンバッグの製造方法を技術構成の特徴とする。
【００５７】
また、前記シリコン厚さ調節ステップにおいて、前記乾燥装置のジグは、モールド体が水平状態を維持するように固定しながら、前後及び左右方向、その他の四方に向かって設定された角度だけ傾いて周期的または非周期的に傾き運動が可能なように形成される、耐久性が向上したシェルを有するラウンド型のシリコンバッグの製造方法を技術構成の特徴とする。
【００５８】
また、前記シリコン厚さ調節ステップにおいて、前記乾燥装置のジグは、それ自体が回転角度１〜３６０゜の範囲で回転し、回転変位において１〜１８０゜の範囲内で設定された角度ごとに一定時間一時停止することを繰り返しながら持続的に回転するように形成され、ジグ変位することをさらに含んでなる、耐久性が向上したシェルを有するラウンド型またはアナトミカル型のシリコンバッグの製造方法を技術構成の特徴とする。
【００５９】
また、前記シリコン厚さ調節ステップにおいて、前記乾燥装置のジグは、モールド体を四方のいずれか一方に向かって一定の角度に傾けて、偏重した状態でモールド体を同一水平線上で持続的に回転させながら、前後及び左右、その他の四方に向かって設定された角度だけ傾いて周期的または非周期的に傾き運動が可能なように形成される、耐久性が向上したシェルを有するアナトミカル型のシリコンバッグの製造方法を技術構成の特徴とする。
【００６０】
また、前記シリコン厚さ調節ステップにおいて、前記乾燥装置のジグは、モールド体を四方のいずれか一方に向かって一定の角度に傾けて、偏重した状態でモールド体が回転せず、前後及び左右、その他の四方に向かって設定された角度だけ傾いて周期的または非周期的に傾き運動が可能なように形成される、耐久性が向上したシェルを有するアナトミカル型のシリコンバッグの製造方法を技術構成の特徴とする。
【００６１】
前記乾燥装置のジグは、モールド体を偏重させようとする方向に向かって、水平面を基準に１０〜６０°に傾く、耐久性が向上したシェルを有するアナトミカル型のシリコンバッグの製造方法を技術構成の特徴とする。
【００６２】
また、前記シリコンバッグの製造方法は、十分な量のシリコン溶液が満たされた容器にバッグ形状のモールド体を投入して浸したり、前記モールド体にシリコン溶液をスプレーしてコーティングするシリコン溶液コーティングステップと；シリコン溶液がコーティングされた前記モールド体を乾燥装置の内部のジグ上に固定し、前記ジグが作動して前記シリコンシェルの厚さを均一に調節及び乾燥させるシリコン厚さ調節ステップと；前記乾燥装置の内部に備えられた遮断部材を通じて上／下部空間をそれぞれ形成するように区画し、微細噴霧器を通じて前記シリコンシェルに有機化学溶液を噴霧するシリコンエッチングステップと；前記シリコンシェルを形状化するように硬化させるシリコン硬化ステップと；前記シリコンシェルの下端部に穴を形成した後、前記モールド体から前記シリコンシェルを脱去するモールド分離ステップと；前記シリコンシェルの内部空間を外部から閉鎖するように前記穴にパッチ部を付着し、内部空間に充填物を注入させるバッグ形成ステップと；を含む、耐久性が向上したシェルを有するラウンド型またはアナトミカル型のシリコンバッグの製造方法を技術構成の特徴とする。
【００６３】
また、本発明の前記乾燥装置は、送風機を通じて上下及び左右の四方から乾燥風を均一に送風するように形成し、上／下部空間の温度をそれぞれ異なるように調節できるように上下温度偏差を設定することをさらに含んでなる、耐久性が向上したシェルを有するラウンド型またはアナトミカル型のシリコンバッグの製造方法を技術構成の特徴とする。
【００６４】
また、前記乾燥装置は、送風機の風量及び風速を調節して前記シリコンシェルの乾燥速度を制御することで、前記シリコンシェルの全般的な厚さを調節できるようになされる、耐久性が向上したシェルを有するラウンド型またはアナトミカル型のシリコンバッグの製造方法を技術構成の特徴とする。
【００６５】
また、前記シリコンエッチングステップでの有機化学溶液は、キシレン、トルエン、ベンゼン、サイクリック芳香族化合物のうち少なくともいずれか一つからなる、耐久性が向上したシェルを有するラウンド型またはアナトミカル型のシリコンバッグの製造方法を技術構成の特徴とする。
【００６６】
また、前記シリコンエッチングステップでの前記微細噴霧器は、乾燥時に前記シリコンシェルの下端部から厚くなることを防止するように、前記乾燥装置の下部空間において前記シリコンシェルを均一に噴霧できる位置に少なくとも一つ以上が形成される、耐久性が向上したシェルを有するラウンド型またはアナトミカル型のシリコンバッグの製造方法を技術構成の特徴とする。
【００６７】
また、前記乾燥装置は、前記微細噴霧器で噴霧する有機化学溶液の濃度を状況に応じて調節できるように形成される、耐久性が向上したシェルを有するラウンド型またはアナトミカル型のシリコンバッグの製造方法を技術構成の特徴とする。
【００６８】
また、前記乾燥装置は、送風機から送風する乾燥風の方向を調節して、前記微細噴霧器で噴霧する有機化学溶液の揮散方向を変更及び調整できるように形成される、耐久性が向上したシェルを有するラウンド型またはアナトミカル型のシリコンバッグの製造方法を技術構成の特徴とする。
【００６９】
また、本発明は、前記シリコン溶液コーティングステップと前記シリコン硬化ステップとの間には、前記モールド体にコーティングされたシリコン溶液を、高圧のエアーノズルにより吹いて、前記モールド体の形状に沿って完全に付着させるエアー噴射ステップをさらに含んでなる、耐久性が向上したシェルを有するラウンド型またはアナトミカル型のシリコンバッグの製造方法を技術構成の特徴とする。
【００７０】
次に、本発明に係る耐久性が向上したシェルを有するシリコンバッグの製造方法の好適な実施例を、図面を参照して詳細に説明する。
【００７１】
しかし、本発明の実施例は様々な形態に変形可能であり、本発明の範囲が後述する実施例に限定されると解析されてはならない。本発明の実施例は、当該技術分野における通常の知識を有する者が本発明を理解できるように説明するために提供されるもので、図面で示す要素の形状などはより明確な説明を強調するために例示的に示すものである。
【００７２】
まず、本発明に係る耐久性が向上したシェルを有するラウンド型またはアナトミカル型のシリコンバッグの一実施例は、図４に示すように、シリコンシェル２０からなるシリコンバッグＩにおいて、前記シリコンシェル２０が全体的に均一な厚さをなすシリコンバッグＩとして形成される。
【００７３】
前記シリコンバッグＩは、外壁をなすシリコンシェル２０と、前記シリコンシェル２０の平坦な下面に付着されるパッチ部２５と、前記シリコンシェル２０の内部空間に充填される充填物３０と、を含んで構成される。
【００７４】
前記パッチ部２５には、前記シリコンシェル２０の内部空間に充填物３０を注入する過程で形成された微細な大きさのホールを閉鎖するように、注入口シーリング部（図示せず）が形成される。
【００７５】
前記シリコンバッグＩは、ラウンド型またはアナトミカル型に区分される。すなわち、前記ラウンド型のシリコンバッグＩは、前方に向かって緩やかに丸い半球形からなり、前記アナトミカル型のシリコンバッグＩは、前方に向かって曲面を形成し、いずれか一方に偏重した形状の滴型からなる。
【００７６】
前記シリコンバッグＩは、様々な角度に向かうシリコンの流れを制御して、一定に均一な厚さを形成する。
【００７７】
前記シリコンバッグＩは、前記シリコンシェル２０の厚さの偏差が１〜１５％で、全体的に均一な厚さをなす。すなわち、前記シリコンシェル２０の最も厚い部分の平均厚さと最も薄い部分の平均厚さとの間の偏差が１〜１５％の範囲であって均一である。
【００７８】
そして、本発明に係る耐久性が向上したシェルを有するラウンド型またはアナトミカル型のシリコンバッグの製造方法の一実施例は、図５乃至図７に示すように、バッグ形状を有するモールド体１０にシリコン溶液５をコーティングして、乾燥装置５０内で乾燥させることで、シリコンバッグＩのシリコンシェル２０をなすように製造するシリコンバッグの製造方法において、前記シリコンシェル２０の厚さを調節するシリコン厚さ調節ステップ（Ｓ２０）を含んでなる。
【００７９】
前記シリコン厚さ調節ステップ（Ｓ２０）では、バッグの全般的な形状をなす前記モールド体１０上に原料であるシリコン溶液５を均一にコーティングし、シリコン溶液５が硬化する前に、前記モールド体１０の表面に沿って四方に流れることができるように多様な方向性を提示して、前記シリコンシェル２０の厚さを均一に調節する。
【００８０】
前記シリコン厚さ調節ステップ（Ｓ２０）は、前記乾燥装置５０内で作業が行われる。具体的には、前記乾燥装置５０の内部空間に、シリコン溶液５が塗布された前記モールド体１０を固定するようにジグ５１が形成される。
【００８１】
前記シリコン厚さ調節ステップ（Ｓ２０）では、製造しようとする前記シリコンバッグＩの種類によって、前記ジグ５１の動きを設定して駆動することが可能である。すなわち、前記シリコン厚さ調節ステップ（Ｓ２０）では、前記シリコンバッグＩのうちラウンド型のシリコンバッグＩとアナトミカル型のシリコンバッグＩとを区分して前記ジグ５１が作動できるように構成される。
【００８２】
まず、本発明の前記シリコン厚さ調節ステップ（Ｓ２０）において、前記ラウンド型及びアナトミカル型のシリコンバッグＩを製造する場合、前記ジグ５１の作動形態を、図５及び図６を参照して説明する。
【００８３】
前記ラウンド型及びアナトミカル型のシリコンバッグＩを製造するための前記シリコン厚さ調節ステップ（Ｓ２０）での前記ジグ５１は、図５に示すように、前記モールド体１０を固定した後、水平状態を維持してから回転運動及び様々な角度に傾き運動しながらシリコンの流れを制御することにより、前記シリコンシェル２０の厚さを均一に調節するように形成される。
【００８４】
前記シリコン厚さ調節ステップ（Ｓ２０）において前記乾燥装置５０のジグ５１は、前記モールド体１０の表面に塗布されたシリコン溶液５が、前記モールド体１０の全面積にわたって均一な厚さを有することができるように、前記モールド体１０を前後及び左右、その他の四方に向かって設定された角度だけ傾くように運動する。
【００８５】
前記ジグ５１は、前記モールド体１０を周期的に傾けるように運動することが可能であり、前記モールド体１０を非周期的に傾けるように運動することも可能である。
【００８６】
前記シリコン厚さ調節ステップ（Ｓ２０）において前記乾燥装置５０のジグ５１は、図５の（ａ）に示すように、前記モールド体１０を同一水平線上で持続的に回転させながら、全ての方向に向かって設定された角度だけ傾いて周期的または非周期的に傾き運動が可能なように形成することができる。
【００８７】
また、前記乾燥装置５０のジグ５１は、図５の（ｂ）に示すように、前記モールド体１０が水平状態を維持するように固定しながら、全ての方向に向かって設定された角度だけ周期的または非周期的に傾き運動が可能なように形成することもできる。すなわち、前記モールド体１０が同様に傾き運動するように作動するが、前記ジグ５１から前記モールド体１０が同一水平線上で回転しない非回転状態を維持するように形成する。
【００８８】
前記ジグ５１は、一般に自動車生産工程及び鋳型用サンドコーティング工程などで使用するロボットアームの構造やｎｕｔａｔｏｒ装備（例えば、ｎｕｔａｔｏｒ  ｍｉｘｅｒなど）の構造を適用して実施することができるので、詳細な説明は省略する。
【００８９】
前記ジグ５１の傾き角度は、任意に設定できるが、１０〜６０°に設定することが好ましく、前後左右の傾き角がそれぞれ異なるように設定することが可能である。
【００９０】
例えば、製造するシリコンバッグＩの大きさが大きくなるにつれて、使用されるモールド体１０のサイズが大きくなり、これによって、モールド体１０の表面積の増加とコーティングされるシリコン溶液５の量が増加するので、好ましくは、２００ｃｃのシリコンバッグの製造には傾き角度を２５°に設定することが可能であり、６００ｃｃのシリコンバッグの製造には傾き角度を３０°に設定することが可能である。
【００９１】
また、前記ラウンド型またはアナトミカル型のシリコンバッグＩを製造するための前記シリコン厚さ調節ステップ（Ｓ２０）では、図６に示すように、前記乾燥装置５０のジグ５１全体が自体回転してジグ変位するように作動することをさらに含むことも可能である。
【００９２】
前記乾燥装置５０のジグ５１は、自体回転して、１〜３６０°の範囲で上下に繰り返して回転移動する。
【００９３】
前記乾燥装置５０のジグ５１は、上下に回転して位置を変更する途中に、１〜１８０°の範囲内で設定された角度ごとに一定時間一時停止することを繰り返しながら持続的に回転するように形成される。
【００９４】
例えば、前記シリコン厚さ調節ステップ（Ｓ２０）でのジグ変位は、停止角度を４５°に設定する場合、ジグ５１が自体回転する中に４５°の角度ごとに停止した後、一定時間（例えば、３０秒〜１分程度）を停止した状態に維持することによって、該当の角度での方向にシリコン溶液５が十分に流れることができる時間的余裕を提供するようにして、前記シリコンシェル２０の厚さを均一に調節できるようになる。
【００９５】
次に、本発明の前記シリコン厚さ調節ステップ（Ｓ２０）で特別に前記アナトミカル型のシリコンバッグＩを製造する場合、前記ジグ５１の作動形態を、図７を参照して説明する。
【００９６】
前記シリコン厚さ調節ステップ（Ｓ２０）において前記乾燥装置５０のジグ５１は、図７の（ａ）に示すように、モールド体１０を四方のいずれか一方に向かって一定の角度に傾けて、偏重した状態で水平線上で持続的に回転させながら、前後及び左右、及び四方に向かって設定された角度だけ傾いて周期的または非周期的に傾き運動するように形成される。
【００９７】
前記シリコン厚さ調節ステップ（Ｓ２０）において前記乾燥装置５０のジグ５１は、図７の（ｂ）に示すように、モールド体１０を四方のいずれか一方に向かって一定の角度に傾けて、偏重した状態で回転なしに、前後及び左右方向、その他の四方に向かって設定された角度だけ傾いて周期的または非周期的に傾き運動するように形成される。
【００９８】
前記ジグ５１から前記モールド体１０が傾く方向は、前記シリコンシェル２０を偏重させる方向によって様々な方向に傾くことができる。
【００９９】
前記乾燥装置５０のジグ５１は、前記モールド体１０を偏重させようとする方向に向かって、１〜９０°まで角度の設定が可能であるが、好ましくは、１０〜６０°に傾く。
【０１００】
すなわち、前記アナトミカル型のシリコンバッグＩの製造において、前記モールド体１０の立体的形状の構造によって前記ジグ５１の角度を設定して製造することができる。
【０１０１】
上記のように、シリコン厚さ調節ステップ（Ｓ２０）を通じた前記ジグ５１の回転及び傾き運動によって、ジグ５１が様々な角度に傾きながら、続けて回転を伴う、または伴わない傾き運動をするので、シリコン溶液５の流れ方向を多方面に提示して、前記シリコンシェルの厚さをさらに均一に調節することが可能である。
【０１０２】
また、シリコンバッグＩの形状によって区分されるラウンド型及びアナトミカル型別に、それぞれ対応するジグ５１の動きを適用してシリコンシェル２０を乾燥させるので、多様な形状のシリコンバッグＩの製造が円滑になされることは勿論、全てシリコンシェル２０の厚さを均一に製造することが可能である。
【０１０３】
また、シリコンバッグＩの形状によって区分されるラウンド型及びアナトミカル型のそれぞれの製品の形状と製品の大きさ別に、それに対応するジグ５１の動きを適用してシリコンシェル２０を製造するので、多様な形状のシリコンバッグＩの製造が円滑になされることは勿論、製品の多様な形状及び大きさと関係なく、常にシリコンシェル２０の厚さを均一に製造することが可能である。
【０１０４】
そして、本発明に係る耐久性が向上したシェルを有するラウンド型またはアナトミカル型のシリコンバッグの製造方法の一実施例は、図８及び図９に示すように、シリコン溶液コーティングステップ（Ｓ１０）、シリコン厚さ調節ステップ（Ｓ２０）、シリコンエッチングステップ（Ｓ３０）と、シリコン硬化ステップ（Ｓ４０）、モールド分離ステップ（Ｓ５０）、及びバッグ形成ステップ（Ｓ６０）を含んでなる。
【０１０５】
前記シリコン溶液コーティングステップ（Ｓ１０）では、シリコンバッグＩを獲得するための最初の工程として、シリコン溶液が満たされた容器にバッグ形状のモールド体１０を投入して浸したり、モールド体１０にシリコン溶液をスプレーしてシリコン溶液５をコーティングする。
【０１０６】
前記モールド体１０は、シリコン溶液５が満たされた容器に投入したり、シリコン溶液５をスプレーする前に、エアガンなどを使用して、外部の表面上に付いている異物（ホコリなど）を吹き飛ばして除去する作業を経ることも可能である。
【０１０７】
また、前記モールド体１０をシリコン溶液５に浸したり、スプレー作業をする前に、前記モールド体１０上の異物を洗浄水を用いて洗い流すステップを経ることも可能である。このように、前記モールド体１０を洗浄水に浸して異物を洗い流した後には、前記モールド体１０に残存する洗浄水をエアで吹き飛ばして除去することが好ましい。
【０１０８】
前記シリコン厚さ調節ステップ（Ｓ２０）では、前記シリコン溶液コーティングステップ（Ｓ１０）を通じて前記モールド体１０上にコーティングされたシリコン溶液５が、シリコンシェル２０に形状化するように乾燥させる。より具体的に説明すると、前記シリコン厚さ調節ステップ（Ｓ２０）では、シリコン溶液５がコーティングされた前記モールド体１０を容器から取り出して、乾燥装置５０を用いてシリコン溶液を乾燥させる。ここで、前記モールド体１０を前記乾燥装置５０の内部のジグ５１上に固定し、送風機５５から生成される設定された温度の乾燥風により、シリコン溶液５をシリコンシェル２０として形状化するように乾燥させる。
【０１０９】
前記シリコン厚さ調節ステップ（Ｓ２０）においてシリコン溶液５がシリコンシェル２０に完全に硬化する前に、前記ジグ５１が作動して前記シリコンシェル２０の厚さを均一に調節するステップを経る。
【０１１０】
前記シリコン厚さ調節ステップ（Ｓ４０）での前記乾燥装置５０は、前記送風機５５を用いて上下及び左右の四方から乾燥風を均一に送風するようにする。
【０１１１】
また、前記乾燥装置５０の送風機５５から前記乾燥装置５０の内部の上／下部空間の温度をそれぞれ異なるように調節できるように上下温度偏差が可能であることをさらに含んでなることもできる。
【０１１２】
前記のように乾燥装置５０の内部の上／下部の温度が異なるように温度偏差を置く場合、シリコン溶液５がコーティングされたモールド体１０の上／下部上の表面温度偏差を発生させ、モールド体１０にコーティングされたシリコン溶液５の上／下部間の差別化された乾燥速度制御が可能である。
【０１１３】
前記乾燥装置５０は、送風機５５の風量及び風速を調節して、前記シリコンシェル２０の乾燥速度を制御するので、前記シリコンシェル２０の全般的な厚さを調節できるようになる。
【０１１４】
例えば、前記シリコン厚さ調節ステップ（Ｓ２０）で前記シリコンシェル２０の厚さを少し厚く形成しようとする場合には、前記乾燥装置５０から前記送風機５５の風量及び風速を強く設定して、速く乾燥させるので、前記シリコン溶液コーティングステップ（Ｓ１０）で前記モールド体１０にコーティングされたシリコン溶液５の量の損失なしに、そのままが前記シリコンシェル２０を形成するようになり、前記シリコンシェル２０の厚さを相対的に薄く調節しようとする場合には、前記送風機５５の風量及び風速を減少させて、乾燥速度を遅く調節するので、薄い前記シリコンシェル２０の厚さを形成するようになるもので、前記送風機５５の風量及び風速を調節することによって乾燥速度を制御して、前記シリコンシェル２０の厚さを調節できるようになる。
【０１１５】
前記シリコンエッチングステップ（Ｓ３０）では、前記乾燥装置５０の下端に備えられる別途の微細噴霧器５８を通じて前記シリコンシェル２０に有機化学溶液を均一に噴霧する。より具体的に説明すると、前記シリコンエッチングステップ（Ｓ３０）は、一般に、重力の原理によって乾燥時にシリコン溶液５が流れながら固まる現象から、前記シリコン厚さ調節ステップ（Ｓ２０）でのジグ変動及びジグ変位を通じて、前記シリコンシェル２０を１次的に均一な厚さとしての硬化が可能なようにした後、前記シリコンシェル２０に有機化学溶液を噴霧するので、厚さが不均一な部分をなくして、前記シリコンシェル２０が全体的に均一な厚さを有するようになる。
【０１１６】
前記シリコンエッチングステップ（Ｓ３０）で前記微細噴霧器５８を通じた有機化学溶液の噴霧においては、前記シリコン厚さ調節ステップ（Ｓ２０）で乾燥された前記シリコンシェル２０に噴霧するので、一部（厚い部分）を自然に削って均一な厚さを形成するようにすることも可能であり、前記シリコンシェル２０が硬化する前に、前記微細噴霧器５８を通じて有機化学溶液を噴霧して、特定部位のシリコン溶液５の流動性を高め、流れるようにして同一の厚さを維持できるように製造することも可能である。
【０１１７】
前記乾燥装置５０の内部には、上部空間及び下部空間に区画できるように遮断部材５３が形成される。すなわち、前記遮断部材５３は、前記シリコンシェル２０の上／下側をそれぞれ区分して有機化学溶液を噴霧できるようにする。
【０１１８】
前記シリコンエッチングステップ（Ｓ３０）での有機化学溶液としては、キシレン、トルエン、ベンゼン、サイクリック芳香族化合物のうち少なくともいずれか一つを選択して使用する。
【０１１９】
前記シリコンエッチングステップ（Ｓ３０）での前記微細噴霧器５８は、乾燥時に前記シリコンシェル２０の下端部から厚くなることを防止するように、前記乾燥装置５０の下部空間において前記シリコンシェル２０を均一に噴霧できる位置に少なくとも一つ以上が形成されるようにする。
【０１２０】
前記乾燥装置５０は、前記微細噴霧器５８で噴霧する有機化学溶液の濃度を状況に応じて調節できるように形成して製造するようになる。すなわち、前記シリコンシェル２０の不均一な厚さの差が大きい場合に、有機化学溶液の濃度を高めて前記微細噴霧器５８で噴霧するので、少ない量の有機化学溶液でも迅速な厚さの調節が可能であり、前記シリコンシェル２０の不均一な厚さの差が小さい場合には、有機化学溶液の濃度を比較的低くして噴霧するようになる。
【０１２１】
前記乾燥装置５０は、送風機５５から送風する乾燥風の方向を調節して、前記微細噴霧器５８で噴霧する有機化学溶液の揮散方向を変更及び調整できるようになされる。
【０１２２】
例えば、前記微細噴霧器５８を照準して一方向にのみ有機化学溶液を噴射する場合、前記シリコンシェル２０上に極めて局部的にのみ接触するようになるが、前記微細噴霧器５８から下方から噴霧される有機化学溶液に、前記送風機５５を通じて様々な方向から風を送風して、有機化学溶液の方向を多様に移動させることによって、有機化学溶液が、前記シリコンシェル２０の全体的な表面上に接触されたり、前記シリコンシェル２０の表面に沿って接触しながら移動して、全般的に均一な厚さをなすようになる。
【０１２３】
前記シリコン硬化ステップ（Ｓ４０）では、前記シリコン厚さ調節ステップ（Ｓ２０）及びシリコンエッチングステップ（Ｓ３０）を経てモールド体１０にコーティングされたシリコン溶液５を、実質的にシリコンシェル２０に形状化するように、乾燥装置５０で加温して硬化させる。
【０１２４】
このとき、加温時間と温度は、使用されるシリコン溶液５によって異なるが、ＨＴＶシリコンの場合、一般に、完全な硬化のために、１７５℃で、約２時間以上の条件で硬化させることが好ましい。
【０１２５】
前記モールド分離ステップ（Ｓ５０）では、前記モールド体１０から前記シリコンシェル２０を分離するために、まず、前記シリコンシェル２０の下端部の中央に穴をあけて形成する。
【０１２６】
前記シリコンシェル２０の穴を通じて、前記モールド体１０から損傷しないように注意して脱去する。
【０１２７】
前記バッグ形成ステップ（Ｓ６０）では、シリコンバッグＩを獲得するための最後の工程として、前記シリコンシェル２０の下端部に形成された穴にパッチ部２５を付着する。すなわち、前記パッチ部２５を付着することによって、前記モールド体１０が位置していた前記シリコンシェル２０の内部空間を外部から閉鎖するようにする。
【０１２８】
前記パッチ部２５には、シェル２０の内部空間に充填物３０を充填する時に発生する注射針の針穴の微細な注入口をふさぐための注入口シーリング部（図示せず）が含まれる構成であり、前記パッチ部２５を付着させるための装備としては、ボンディング装置（図示せず）を使用することが好ましい。
【０１２９】
前記注入口シーリング部及びボンディング装置は、一般にシリコンバッグ及びシリコンボンディング装置などで使用する構造及び原理を適用して実施することができるので、詳細な説明は省略する。
【０１３０】
前記シリコンシェル２０の空いた内部空間には、十分な量の充填物３０を注入することによって、図１０に示すようなシリコンバッグＩを製造するようになる。
【０１３１】
すなわち、上記のように構成される本発明に係る耐久性が向上したシェルを有するラウンド型またはアナトミカル型のシリコンバッグ及びその製造方法によれば、バッグの外形をなすシリコンシェルが全体的に厚さの偏差のない均一な厚さの外壁を形成することによって、物性及び応力の偏差を除去して応力集中現象を最小化し、疲労破裂に対する抵抗力を極大化すると共に、長期間バッグを使用しても製品の変形や損傷がないので製品の寿命を極大化し、安全性が高いので製品の使用に対する信頼度を高めることができる。
【０１３２】
さらに、本発明は、製品の形状（ラウンド型、アナトミカル型）及び大きさ別に対応してシェルを製造するので、製品の多様な形状及び大きさと関係なく、常にシリコンシェルの厚さを均一に製造することができる。
【０１３３】
また、本発明は、バッグが前方に緩やかな曲面をなし、厚さが同一で且つ薄いので、触感及び人体内での着用感に優れ、製品の質的向上を図ることができる。
【０１３４】
また、本発明は、シリコンシェルを形成する全般的な製造過程を自動化することで、生産性の向上と、人件費の節減及び作業の便宜性を図ることは勿論、品質の再現性を達成し、製品の質的向上を極大化することができる。
【０１３５】
そして、本発明に係る耐久性が向上したシェルを有するラウンド型またはアナトミカル型のシリコンバッグの製造方法の他の実施例は、図１１に示すように、前記シリコン溶液コーティングステップ（Ｓ１０）から前記シリコン硬化ステップ（Ｓ４０）に入る前に経るエアー噴射ステップ（Ｓ３５）をさらに含んでなる。
【０１３６】
前記エアー噴射ステップ（Ｓ３５）は、前記シリコン溶液コーティングステップ（Ｓ１０）と前記シリコン硬化ステップ（Ｓ４０）との間に行われる工程であって、前記モールド体１０にコーティングされたシリコン溶液５を、高圧のエアーノズル（図示せず）により吹いて、前記モールド体１０の形状に沿って完全に付着させるようにする。すなわち、エアガンなどの高圧のエアーが噴出されるエアーノズルを、シリコン溶液５に近接した位置で均一に撃つことによって、前記モールド体１０にシリコン溶液５が密着しながら付着されるようにする。
【０１３７】
すなわち、上記した他の実施例のように本発明を構成して作製すると、バッグの形状をなすモールド体の表面上にシリコン溶液を完全に付着させた後に乾燥させるので、密着性を高めることによって、乾燥時にモールド体からシリコンシェルが浮き上がる現象を防止し、正確に規格化されたサイズに形成させて製品の品質向上を図ることができる。
【０１３８】
上記した他の実施例においても、上記の構成（ステップ）以外には、上記した一実施例と同様の構成（ステップ）により実施することができるので、詳細な説明は省略する。
【０１３９】
次に、本発明に係る耐久性が向上したシェルを有するラウンド型またはアナトミカル型のシリコンバッグを、次の実施例１ないし実施例６を通じて製造した。
【０１４０】
（実施例１）
【０１４１】
１．まず、３００ｃｃ体積のラウンド型の乳房模型のモールド体を清浄水に洗浄した後、エアーブラッシングの後、乾燥装置内のジグに装着して乾燥させて準備した。
【０１４２】
２．平均分子量６００，０００〜１，０００，０００であるＨＴＶタイプのシリコンガムを、ソルベントとしてＸｙｌｅｎｅを使用して、粘度が約９００ｃＰｓである分散溶液（ｄｉｓｐｅｒｓｉｏｎ）を作って準備した。
【０１４３】
３．作られた分散溶液にモールド体を完全に浸して、シリコン溶液がモールド体の表面にコーティングされるようにした。
【０１４４】
４．ジグの水平軸の回転速度を２０ｒｐｍに設定し、傾き角度を、水平面を基準に下方向に前後左右、全て２５°に設定して、モールド体に回転及び傾き運動を加えた。
【０１４５】
５．このとき、乾燥装置の内部温度は、遮断部材を基準に上部は平均約５０℃、下部は平均約４０℃に設定し、乾燥装置の内部風速は、上部は約０．５ｍ／ｓｅｃ、下部は約０．２ｍ／ｓｅｃに設定して３０分間乾燥させた。
【０１４６】
６．５番の過程の中で、乾燥開始してから４分経過後、有機溶媒としてＸｙｌｅｎｅを噴霧装置を通じて乾燥装置の下部区域に約１０ｍｌ程度微細噴霧した。
【０１４７】
７．再び、３〜５番の過程を５回さらに繰り返して、総６回のコーティング過程を行った。
【０１４８】
８．シリコン溶液のコーティングが完了したモールド体を、１７５℃で、２時間間加温してシェルを硬化させた。
【０１４９】
９．モールド体からシェルを獲得してから、シェルの厚さ偏差を測定した後、パッチ部を接合し、充填物を充填した後、人工乳腺バッグの製造を完了した。
【０１５０】
下記の表１は、実施例１に係るシリコンシェルの各部分の厚さの測定結果を示したものである。
【０１５１】
【表１】
2013537059.tif 000003
【０１５２】
（実施例２）
【０１５３】
１．まず、３００ｃｃ体積のラウンド型の乳房模型のモールド体を清浄水に洗浄した後、エアーブラッシングの後、乾燥装置内のジグに装着して乾燥させて準備した。
【０１５４】
２．平均分子量６００，０００〜１，０００，０００であるＨＴＶタイプのシリコンガムを、ソルベントとしてＸｙｌｅｎｅを使用して、粘度が約３００ｃＰｓである分散溶液（ｄｉｓｐｅｒｓｉｏｎ）を作って準備した。
【０１５５】
３．作られた分散溶液を、スプレー装置を通じてモールド体に噴射して、モールド体の全ての表面がシリコン溶液でコーティングされるようにした。
【０１５６】
４．ジグの水平軸の回転速度を２０ｒｐｍに設定し、傾き角度を、水平面を基準に下方向に前後左右、全て２５°に設定して、モールド体に回転及び傾き運動を加えた。
【０１５７】
５．このとき、乾燥装置の内部温度は、遮断部材を基準に上部は平均約５０℃、下部は平均約４０℃に設定し、乾燥装置の内部風速は、上部は約０．５ｍ／ｓｅｃ、下部は約０．２ｍ／ｓｅｃに設定して３０分間乾燥させた。
【０１５８】
６．５番の過程の中で、乾燥開始してから４分経過後、有機溶媒としてＸｙｌｅｎｅを噴霧装置を通じて乾燥装置の下部区域に約１０ｍｌ程度微細噴霧した。
【０１５９】
７．再び、３〜５番の過程を６回さらに繰り返して、総７回のコーティング過程を行った。
【０１６０】
８．シリコン溶液のコーティングが完了したモールド体を、１７５℃で、２時間間加温してシェルを硬化させた。
【０１６１】
９．モールド体からシェルを獲得してから、シェルの厚さ偏差を測定した後、パッチ部を接合し、充填物を充填した後、人工乳腺バッグの製造を完了した。
【０１６２】
下記の表２は、実施例２に係るシリコンシェルの各部分の厚さの測定結果を示したものである。
【０１６３】
【表２】
2013537059.tif 000004
【０１６４】
（実施例３）
【０１６５】
１．まず、３００ｃｃ体積のラウンド型の乳房模型のモールド体を清浄水に洗浄した後、エアーブラッシングの後、乾燥装置内のジグに装着して乾燥させて準備した。
【０１６６】
２．平均分子量６００，０００〜１，０００，０００であるＨＴＶタイプのシリコンガムを、ソルベントとしてＸｙｌｅｎｅを使用して、粘度が約９００ｃＰｓである分散溶液（ｄｉｓｐｅｒｓｉｏｎ）を作って準備した。
【０１６７】
３．作られた分散溶液にモールド体を完全に浸して、シリコン溶液がモールド体の表面にコーティングされるようにした。
【０１６８】
４．ジグの水平軸が回転せず、傾き角度を、水平面を基準に下方向に前後左右、全て２５°に設定して、モールド体に回転及び傾き運動を加えた。
【０１６９】
５．このとき、乾燥装置の内部温度は、遮断部材を基準に上部は平均約５０℃、下部は平均約４０℃に設定し、乾燥装置の内部風速は、上部は約０．５ｍ／ｓｅｃ、下部は約０．２ｍ／ｓｅｃに設定して３０分間乾燥させた。
【０１７０】
６．５番の過程の中で、乾燥開始してから４分経過後、有機溶媒としてＸｙｌｅｎｅを噴霧装置を通じて乾燥装置の下部区域に約１０ｍｌ程度微細噴霧した。
【０１７１】
７．再び、３〜５番の過程を５回さらに繰り返して、総６回のコーティング過程を行った。
【０１７２】
８．シリコン溶液のコーティングが完了したモールド体を、１７５℃で、２時間間加温してシェルを硬化させた。
【０１７３】
９．モールド体からシェルを獲得してから、シェルの厚さ偏差を測定した後、パッチ部を接合し、充填物を充填した後、人工乳腺バッグの製造を完了した。
【０１７４】
下記の表３は、実施例３に係るシリコンシェルの各部分の厚さの測定結果を示したものである。
【０１７５】
【表３】
2013537059.tif 000005
【０１７６】
（実施例４）
【０１７７】
１．まず、３００ｃｃ体積のラウンド型の乳房模型のモールド体を清浄水に洗浄した後、エアーブラッシングの後、乾燥装置内のジグに装着して乾燥させて準備した。
【０１７８】
２．平均分子量６００，０００〜１，０００，０００であるＨＴＶタイプのシリコンガムを、ソルベントとしてＸｙｌｅｎｅを使用して、粘度が約９００ｃＰｓである分散溶液（ｄｉｓｐｅｒｓｉｏｎ）を作って準備した。
【０１７９】
３．作られた分散溶液にモールド体を完全に浸して、シリコン溶液がモールド体の表面にコーティングされるようにした。
【０１８０】
４．ジグの水平軸が回転せず、傾き角度を、水平面を基準に下方向に前後左右、全て２５°に設定して、モールド体に回転及び傾き運動を加えた。
【０１８１】
このとき、ジグ変位を１８０°に、３分間、１回のみ設定して、ジグが初期に逆の形状に３分間位置してから、元の位置に戻るように設定する。
【０１８２】
５．このとき、乾燥装置の内部温度は、遮断部材を基準に上部は平均約５０℃、下部は平均約４０℃に設定し、乾燥装置の内部風速は、上部は約０．５ｍ／ｓｅｃ、下部は約０．２ｍ／ｓｅｃに設定して３０分間乾燥させた。
【０１８３】
６．再び、３〜５番の過程を５回さらに繰り返して、総６回のコーティング過程を行った。
【０１８４】
７．シリコン溶液のコーティングが完了したモールド体を、１７５℃で、２時間間加温してシェルを硬化させた。
【０１８５】
８．モールド体からシェルを獲得してから、シェルの厚さ偏差を測定した後、パッチ部を接合し、充填物を充填した後、人工乳腺バッグの製造を完了した。
【０１８６】
下記の表４は、実施例４に係るシリコンシェルの各部分の厚さの測定結果を示したものである。
【０１８７】
【表４】
2013537059.tif 000006
【０１８８】
（実施例５）
【０１８９】
１．まず、３３０ｃｃ体積のアナトミカル型の乳房模型のモールド体を清浄水に洗浄した後、エアーブラッシングの後、乾燥装置内のジグに装着して乾燥させて準備した。このとき、モールド体をジグに装着する時、水平面を基準に、図７でのような方向に１５°傾斜した角度に装着した。
【０１９０】
２．平均分子量６００，０００〜１，０００，０００であるＨＴＶタイプのシリコンガムを、ソルベントとしてＸｙｌｅｎｅを使用して、粘度が約９００ｃＰｓである分散溶液（ｄｉｓｐｅｒｓｉｏｎ）を作って準備した。
【０１９１】
３．作られた分散溶液にモールド体を完全に浸して、シリコン溶液がモールド体の表面にコーティングされるようにした。
【０１９２】
４．ジグの水平軸が回転せず、傾き角度を、水平面を基準に下方向に前後左右、全て２５°に設定して、モールド体に回転及び傾き運動を加えた。
【０１９３】
５．このとき、乾燥装置の内部温度は、遮断部材を基準に上部は平均約５０℃、下部は平均約４０℃に設定し、乾燥装置の内部風速は、上部は約０．５ｍ／ｓｅｃ、下部は約０．２ｍ／ｓｅｃに設定して３０分間乾燥させた。
【０１９４】
６．５番の過程の中で、乾燥開始してから４分経過後、有機溶媒としてＸｙｌｅｎｅを噴霧装置を通じて乾燥装置の下部区域に約１０ｍｌ程度微細噴霧した。
【０１９５】
７．再び、３〜５番の過程を５回さらに繰り返して、総６回のコーティング過程を行った。
【０１９６】
８．シリコン溶液のコーティングが完了したモールド体を、１７５℃で、２時間間加温してシェルを硬化させた。
【０１９７】
９．モールド体からシェルを獲得してから、シェルの厚さ偏差を測定した後、パッチ部を接合し、充填物を充填した後、人工乳腺バッグの製造を完了した。
【０１９８】
下記の表５は、実施例５に係るシリコンシェルの各部分の厚さの測定結果を示したものである。
【０１９９】
【表５】
2013537059.tif 000007
【０２００】
（実施例６）
【０２０１】
１．まず、３３０ｃｃ体積のアナトミカル型の乳房模型のモールド体を清浄水に洗浄した後、エアーブラッシングの後、乾燥装置内のジグに装着して乾燥させて準備した。このとき、モールド体をジグに装着する時、水平面を基準に、図７でのような方向に１５°傾斜した角度に装着した。
【０２０２】
２．平均分子量６００，０００〜１，０００，０００であるＨＴＶタイプのシリコンガムを、ソルベントとしてＸｙｌｅｎｅを使用して、粘度が約９００ｃＰｓである分散溶液（ｄｉｓｐｅｒｓｉｏｎ）を作って準備した。
【０２０３】
３．作られた分散溶液にモールド体を完全に浸して、シリコン溶液がモールド体の表面にコーティングされるようにした。
【０２０４】
４．ジグの水平軸が回転せず、傾き角度を、水平面を基準に下方向に前後左右、全て２５°に設定して、モールド体に回転及び傾き運動を加えた。
【０２０５】
このとき、ジグ変位を１８０°に、３分間、１回のみ設定して、ジグが初期に逆の形状に３分間位置してから、元の位置に戻るように設定する。
【０２０６】
５．このとき、乾燥装置の内部温度は、遮断部材を基準に上部は平均約５０℃、下部は平均約４０℃に設定し、乾燥装置の内部風速は、上部は約０．５ｍ／ｓｅｃ、下部は約０．２ｍ／ｓｅｃに設定して３０分間乾燥させた。
【０２０７】
６．再び、３〜５番の過程を５回さらに繰り返して、総６回のコーティング過程を行った。
【０２０８】
７．シリコン溶液のコーティングが完了したモールド体を、１７５℃で、２時間間加温してシェルを硬化させた。
【０２０９】
８．モールド体からシェルを獲得してから、シェルの厚さ偏差を測定した後、パッチ部を接合し、充填物を充填した後、人工乳腺バッグの製造を完了した。
【０２１０】
下記の表６は、実施例６に係るシリコンシェルの各部分の厚さの測定結果を示したものである。
【０２１１】
【表６】
2013537059.tif 000008
【０２１２】
実施例に係る当該業界の通常のシェルの厚さの測定方法である、シェルの上側部分（Ａｐｅｘ）、側面縁部分（Ｒａｄｉｕｓ）、下側部分（Ｂｏｔｔｏｍ）の１０個のポイントの厚さを測定する方法によって測定した結果は、表１〜表６の通りである。
【０２１３】
これによって、実施例１ないし実施例６の製造結果において、それぞれの方法と使用原材料の粘度に応じてシェルの全体厚さ上の差は発生するが、全ての実施例において、シェルの各部位の厚さが互いに偏差なしに非常に均一であること（最も厚い部分と最も薄い部分との厚さ偏差は、５％以内）を確認することができる。
【０２１４】
また、前記実施例でのような同じ原料を使用して、従来の方式である単純乾燥方式によって３００ｃｃのラウンド型のシェルを製作した。シェルの各部分の厚さを測定した結果は、表７の通りであり、最も厚い部分と最も薄い部分との厚さ偏差は、約５５．５％に達する。
【０２１５】
下記の表７は、従来の単純乾燥方式によって製造されたラウンド型のシェルの各部分の厚さを測定した結果を示したものである。
【０２１６】
【表７】
2013537059.tif 000009
【０２１７】
また、従来の方式である回転乾燥方式で製造するものと知られている該当の会社の人工乳腺バッグ製品のシェルに対して厚さの偏差を分析した。シェルの各部分の厚さを測定した結果は、表８の通りであり、最も厚い部分と最も薄い部分との厚さの偏差は、約１９．８％に達する。
【０２１８】
下記の表８は、従来の回転乾燥方式によって製造されたラウンド型のシェルの各部分の厚さを測定した結果を示したものである。
【０２１９】
【表８】
2013537059.tif 000010
【０２２０】
上記の結果から、本発明の製造方法による人工乳腺バッグのシェルの厚さが、従来のシェルの製造方法に比べて、最も厚さの偏差がないことを確認することができる。
【０２２１】
上記では、本発明に係る耐久性が向上したシェルを有するラウンド型またはアナトミカル型のシリコンバッグ及びその製造方法の好適な実施例について説明したが、本発明はこれに限定されるものではなく、特許請求の範囲と発明の詳細な説明及び添付の図面の範囲内で多様に変形して実施することが可能であり、これも本発明の範囲に属する。
【図１】
2013537059.tif 000011
【図２】
2013537059.tif 000012
【図３】
2013537059.tif 000013
【図４】
2013537059.tif 000014
【図５】
2013537059.tif 000015
【図６】
2013537059.tif 000016
【図７】
2013537059.tif 000017
【図８】
2013537059.tif 000018
【図９】
2013537059.tif 000019
【図１０】
2013537059.tif 000020
【図１１】
2013537059.tif 000021
【国際調査報告】
2013537059.tif 000022
2013537059.tif 000023
2013537059.tif 000024
2013537059.tif 000025
2013537059.tif 000026
2013537059.tif 000027